Способ производства ложементов из макулатуры методом вакуумного формования

1. Способ производства ложементовиз макулатуры методом вакуумного формования для фиксации продукции при упаковке, включающий роспуск и очистку бумажной массы, формование изделия и удаление воды из сфомированного изделия, отличающийся тем, что последовательно проводят роспуск макулатуры в гидроразбивателе при концентрации 3,0-5,0%, распущенную бумажную массу очищают от загрязнений, подают в аккумулирующую емкость, разбавляют очищенную бумажную массу до концентрации 0,8-1,2% и подают на вакуум-формующую машину, где проводят вакуумное осаждение подготовленной бумажной массы на сетчатую форму, имеющей конфигурацию готового изделия, с последующим обезвоживанием и уплотнением осевшей бумажной массы, затем сформованные изделия высушивают.
2. Способ по п. 1, отличающийся тем, что используют смесь макулатуры марки МС-5Б(50-70%), марки МС-6Б (20-40%) и 10% древесной муки.
3. Способ по п. 1, отличающийся тем, что распущенную бумажную массу подают первоначально на очиститель массы высокой концентрации для удаления тяжелых загрязнений и далее на турбосепаратор, где происходит очистка от легких включений и мелкого песка.
4. Способ по п. 1, отличающийся тем, что используют форму - повторяющую конфигурацию упаковываемой продукции, при этом обеспечивая надежную фиксацию
5. Способ по п. 1, отличающийся тем, что обезвоживание и уплотнение бумажной массы на форме проводят до ее остаточной влажности 25-30%.
6. Способ по п. 1, отличающийся тем, что сушку проводят путем пропускания сформированных бумажных изделий через сушильный тоннель, причем длительность процесса сушки составляет 10 мин, при температуре 150°С.
7. Способ по п. 1, отличающийся тем, что в распущенную бумажную массу добавляют гидрофобные добавки и краситель.